ПРИМЕНЕНИЕ СЛОИСТЫХ КОНСТРУКЦИЙ В ВЕТРОСИЛОВЫХ УСТАНОВКАХ

1. Применение слоистой конструкции при изготовлении роторных лопастей для ветросиловых установок, причем слоистая конструкция включает в себя следующие слои:
a) слой разделяющего агента
b) при необходимости слой гелевого покрытия
c) обработанный синтетическим материалом волоконный слой
d) при необходимости дистанцирующий слой
e) снабженный синтетическим материалом волоконный слой
f) при необходимости синтетическая пленка отличающееся тем, что в качестве синтетического материала применяют полиуретан.
2. Роторные лопасти для ветросиловых установок, имеющие оболочку, которая по меньшей мере частично состоит из слоистой конструкции со следующими слоями:
a) слой разделяющего агента
b) при необходимости слой гелевого покрытия
c) обработанный синтетическим материалом волоконный слой
d) при необходимости дистанцирующий слой
e) снабженный синтетическим материалом волоконный слой
f) при необходимости синтетическая пленка,
отличающиеся тем, что в качестве синтетического материала применяют полиуретан.
3. Способ изготовления роторных лопастей по п.2 для ветросиловых установок, имеющих оболочку, которая по меньшей мере частично состоит из слоистой конструкции со следующими слоями:
a) слой разделяющего агента
b) при необходимости слой гелевого покрытия
c) обработанный синтетическим материалом волоконный слой
d) при необходимости дистанцирующий слой
e) снабженный синтетическим материалом волоконный слой
f) при необходимости синтетическая пленка
отличающийся тем, что волоконные слои обрабатывают в качестве синтетического материала реакционной смесью для изготовления полиуретана.
4. Способ по п.3, отличающийся тем, что реакционная смесь в качестве изоцианата содержит дифенилметандиизоцианат и/или полифениленполиметиленполиизоцианат с содержанием NCO более чем 25 вес.%.
5. Способ по п.3, отличающийся тем, что реакционная смесь в качестве соединения по меньшей мере с двумя атомами водорода, способными реагировать с изоцианатом, содержит простой полиэфирполиол, в котором по меньшей мере 60% ОН-групп представляют собой вторичные ОН-группы, и у которого гидроксильное число составляет от 200 до 1830 мг КОН/г.
6. Способ по п.3, отличающийся тем, что реакционную смесь вводят в волоконные слои при температуре от 20°С до 80°С.
7. Способ по п.3, отличающийся тем, что реакционную смесь отверждают при температуре от 40°С до 160°С.
8. Способ по п.3, отличающийся тем, что вязкость реакционной смеси через 30 мин после смешивания составляет менее 5000 мПа·с.